(57)【要約】【課題】電極を形成する金属層からの反射を有効に低減し得て、且つ他の配線との電気的コンタクト性を維持することが可能な積層体を提供する。【解決手段】積層体１０は、（ａ）透明な基材１２と、（ｂ）基材１２に積層されて電極形成する金属層１４と、（ｃ）反応性のスパッタリングガスを用いたスパッタリングによって、金属層１４の基材１２とは反対側の面又は金属層１４と基材１２との間に積層された反射低減層１６と、を少なくとも有する。反射低減層１６は、Ｚｎを０．１〜１０．０ａｔ％、Ｂ，Ｍg，Ａｌ，Ｃa，Ｔｉ，Ｃrの群から選ばれた少なくとも１種を合計が０．１〜６．０ａｔ％となるよう含有し、更にＯを２０．０〜４０．０ａｔ％、Ｎを５．０〜２０．０ａｔ％含有し、残部がＣｕ及び不可避的不純物の組成なるＣｕ合金の酸窒化物で構成されている。【選択図】        図１
2019098565.tif 000002
【特許請求の範囲】
【請求項１】
（ａ）透明な基材と、
（ｂ）純Ｃｕ若しくはＣｕ合金からなり、該基材に積層されて電極を形成する金属層と、
（ｃ）該金属層の前記基材とは反対側の面、または該金属層と該基材との間に積層された反射低減層と、を少なくとも有し、
該反射低減層は、Ｚｎを０．１〜１０．０ａｔ％、Ｂ，Ｍg，Ａｌ，Ｃa，Ｔｉ，Ｃrの群から選ばれた少なくとも１種を合計が０．１〜６．０ａｔ％となるよう含有し、更にＯを２０．０〜４０．０ａｔ％、Ｎを５．０〜２０．０ａｔ％含有し、残部がＣｕおよび不可避的不純物の組成なるＣｕ合金の酸窒化物で構成されていることを特徴とする積層体。
【請求項２】
請求項１において、前記金属層の前記基材とは反対側の面および該金属層と該基材との間の両方に、該基材を介することなく該金属層を挟むようにして前記反射低減層が積層されていることを特徴とする積層体。
【請求項３】
請求項１，２の何れかにおいて、前記金属層は、Ｚｎを０．１〜１０．０ａｔ％で含有し、Ｂ，Ｍg，Ａｌ，Ｃa，Ｔｉ，Ｃrの群から選ばれた少なくとも１種を合計が０．１〜６．０ａｔ％となるように含有し、残部がＣｕおよび不可避的不純物の組成であることを特徴とする積層体。
【発明の詳細な説明】
【技術分野】
【０００１】
この発明は透明な基材と、これに積層されて電極を形成する金属層とを有する積層体に関し、詳しくはタッチパネルにおけるタッチ操作検出用のセンサ（タッチパネルセンサ）等に好適に使用可能な積層体に関する。
【背景技術】
【０００２】
タッチパネルは、液晶パネルで代表される表示装置（ディスプレイ装置）の上面にタッチ操作検出用のセンサ（タッチパネルセンサ）を重ねて、表示と入力の２つの機能を融合した装置である。このタッチパネルでは、操作者が画面上の表示をタッチ操作すると、操作された位置の情報が外部に信号として出力され、そして外部装置が操作位置の位置情報に基づいて操作者が望む適切な動作を行う。
【０００３】
このようなタッチパネルセンサは、例えば使用者が画面タッチした際のタッチ位置を検出するため、Ｘ軸方向の電極（以下Ｘ側電極とすることがある）とＹ軸方向の電極（以下Ｙ側電極とすることがある）とを有しており、それらＸ側電極とＹ側電極とによって２次元のタッチ位置を特定する。
【０００４】
従来のタッチパネルセンサにおいては、電極として透明なＩＴＯ（Ｉｎｄｉｕｍ  Ｔｉｎ  Ｏｘｉｄｅ：酸化インジウムスズ）電極が用いられているが、この電極は抵抗値が高く、大型パネルには不向きであるといった問題がある。またＩＴＯ電極の場合、コストが高いといった問題点も有している。
そこで近年、極細の金属線を格子状に並べて成る金属電極が注目されている。この金属電極にあっては、抵抗値が小さく、高感度であることから大型パネルに適用でき、また消費電力も小さく電池の持ちも良くなる他、コスト的にも安価である等の様々な利点を有している。
【０００５】
しかしながら一方で、この金属線を用いた金属電極の場合、金属線が不透明で金属光沢を有することから、外部からの光がこの金属線に当って反射し、その反射光によって表示部に対する視認性が低下する問題を有している。
【０００６】
この対策として、下記特許文献１には、電極を形成する金属層（第１金属層）の上面または下面に、Ｃｕ合金の酸化物で構成された反射低減層（第２金属層）を形成することで、金属層からの反射を低く抑えるようになした積層体が開示されている。Ｃｕ合金の酸化物は、光透過性を有するため、外部より金属層に向かって入射する光は、反射低減層の表面で反射するほか、一部の入射光は反射低減層内を通過し、反射低減層と金属層との界面でも反射するため、これら光の干渉により反射光の低減を図ることが可能である。
【先行技術文献】
【特許文献】
【０００７】
【特許文献１】特開２０１６−８５５９８号公報
【発明の概要】
【発明が解決しようとする課題】
【０００８】
しかしながら、金属層の上面または下面に形成されたＣｕ合金の酸化物からなる反射低減層は、絶縁体に近い電気抵抗を有するため、金属層と他の配線との電気的な接続が反射低減層により阻害されてしまう問題があった。
本発明は以上のような事情を背景とし、電極を形成する金属層からの反射を有効に低減し得て、且つ他の配線との電気的コンタクト性を維持することが可能な積層体を提供することを目的としてなされたものである。
【課題を解決するための手段】
【０００９】
而して請求項１のものは、（ａ）透明な基材と、（ｂ）純Ｃｕ若しくはＣｕ合金からなり、該基材に積層された金属層と、（ｃ）該金属層の前記基材とは反対側の面または該金属層と該基材との間に積層された反射低減層と、を少なくとも有し、
前記反射低減層は、Ｚｎを０．１〜１０．０ａｔ％、Ｂ，Ｍg，Ａｌ，Ｃa，Ｔｉ，Ｃrの群から選ばれた少なくとも１種を合計が０．１〜６．０ａｔ％となるよう含有し、更にＯを２０．０〜４０．０ａｔ％、Ｎを５．０〜２０．０ａｔ％含有し、残部がＣｕおよび不可避的不純物の組成なるＣｕ合金の酸窒化物で構成されていることを特徴とする。
【００１０】
請求項２のものは、請求項１において、前記金属層の前記基材とは反対側の面および該金属層と該基材との間の両方に、該基材を介することなく該金属層を挟むようにして前記反射低減層が積層されていることを特徴とする。
【００１１】
請求項３のものは、請求項１，２の何れかにおいて、前記金属層は、Ｚｎを０．１〜１０．０ａｔ％、Ｂ，Ｍg，Ａｌ，Ｃa，Ｔｉ，Ｃrの群から選ばれた少なくとも１種を合計が０．１〜６．０ａｔ％となるように含有し、残部がＣｕおよび不可避的不純物の組成であることを特徴とする。
【００１２】
以上のように本発明は、透明な基材と、電極形成する金属層とを備えて積層体を構成するに際して、金属層の基材とは反対側の面に（すなわち基材を下側とし金属層を上側としたときに、その金属層の上面に）または金属層と基材との間に、Ｃｕ合金の酸窒化物からなる反射低減層を積層形成したものである。
所定の組成範囲内にあるＣｕ合金の酸窒化物は、酸化による光透過性と窒化による電気伝導性との両立を図ることが可能であるため、かかるＣｕ合金の酸窒化物で反射低減層を構成すれば、電極を形成する金属層からの反射を有効に低減し得て、且つ他の配線との電気的コンタクト性を維持することが可能となる。
【００１３】
本発明に従って金属層の上面にＣｕ合金の酸窒化物からなる反射低減層を積層形成した場合には、金属層の側から基材の側に向って入射する光に対する金属層での反射を低く抑えることができる。従って積層体を、タッチパネルセンサに適用した場合において、金属電極により表示部に対する視認性が悪化するのを実質的に防いで、良好な視認性を確保することが可能となる。
【００１４】
一方、金属層と基材との間に反射低減層を積層形成した場合にあっては、基材を上側とし、金属層を下側とする向きに積層体を配置した場合において、基材の側から金属層の側に向って入射する光に対する金属層での反射を低く抑えて良好な視認性を確保することが可能となる。
【００１５】
また、本発明の反射低減層は、金属層よりは電気抵抗が高いものの、他の配線との電気的コンタクト性が維持できる導電性を有しており、本発明によれば、電極形成される金属層と他の配線とを反射低減層を介して電気的に接続することが可能である。
【００１６】
本発明の反射低減層は、Ｚｎを０．１〜１０．０ａｔ％、Ｂ，Ｍg，Ａｌ，Ｃa，Ｔｉ，Ｃrの群から選ばれた少なくとも１種を合計が０．１〜６．０ａｔ％となるよう含有し、更にＯを２０．０〜４０．０ａｔ％、Ｎを５．０〜２０．０ａｔ％含有し、残部がＣｕ及び不可避的不純物の組成なるＣｕ合金の酸窒化物で構成されている。
本発明のように反射低減層を、ＺｎおよびＢ，Ｍg，Ａｌ，Ｃa，Ｔｉ，Ｃrの群から選ばれた少なくとも１種を含有するＣｕ合金の酸窒化物で構成することで良好な耐食性を確保することができ、Ｃｕ系電極に対する信頼性を高めることができる。
さらに良好な耐食性を得るためには、Ｚｎを２．０〜６．０ａｔ％、Ｂ，Ｍg，Ａｌ，Ｃa，Ｔｉ，Ｃrの合計を１．０〜６．０ａｔ％となるようそれぞれ含有させることが好ましい。
【００１７】
一方、反射低減の効果は、基本的には反射低減層におけるＯの含有量に依存する。Ｏが少なくなり過ぎると反射低減層における光透過性が失われ、十分な反射低減効果が得られない。また、Ｏが少ない場合には耐食性も低くなる。一方、Ｏが多くなり過ぎると、反射低減層の抵抗が高くなり電気的コンタクト性が維持できなくなってしまう。このため本発明では、Ｏの含有量を２０．０〜４０．０ａｔ％とする。より好ましい範囲は２０．０〜３０．０ａｔ％である。
【００１８】
また、Ｏの含有量が一定である場合、Ｎの含有量を増加させることで反射低減層の電気抵抗を低下させ、コンタクト性を向上させることができる。本発明においてＮの主な効果は反射低減層の電気抵抗を低下させることであるが、Ｎを増加させることで反射低減の効果も高めることができる。ただし所定量以上にＮを含有させようとするとスパッタリング工程での製造性が悪化するため、Ｎの含有量は５．０〜２０．０ａｔ％とする。より好ましい範囲は５．０〜１０．０ａｔ％である。
【００１９】
本発明では、金属層の基材とは反対側の面および金属層と基材との間の両方に、基材を介することなく金属層を挟むようにして反射低減層を積層形成しておくことができる。
【００２０】
積層体をこのような積層構造としておくことで、金属層が上側となり、基材が下側となる向きで積層体を配置した場合であっても、或いはその逆に基材の側が上側となり、金属層が下側となる向きで積層体を配置した場合であっても、上側から下側に向う外部からの光の入射に対する金属層での反射を低く抑えることができ、金属層が表示部に対する視認性を害するのを実質的に防いで、視認性を高く確保することが可能である。
【００２１】
本発明では、金属層に、導電性の高い純Ｃｕ若しくはＣｕ合金が用いられる。ここでＣｕ合金としては、Ｚｎを０．１〜１０．０ａｔ％で含有し、Ｂ，Ｍg，Ａｌ，Ｃa，Ｔｉ，Ｃrの群から選ばれた少なくとも１種を合計が０．１〜６．０ａｔ％となるように含有し、残部Ｃｕおよび不可避的不純物の組成のものを好適に用いることができる。このような組成のＣｕ合金は、透明の基材との密着性を高くすることができるからである。
【発明の効果】
【００２２】
以上のような本発明によれば、電極を形成する金属層からの反射を有効に低減することができ、且つ他の配線との電気的コンタクト性を維持することが可能な積層体を提供することができる。
【図面の簡単な説明】
【００２３】
【図１】本発明の実施形態の積層体を示した図である。
【図２】同積層体の他の形態例を示した図である。
【図３】図１（Ａ）の積層体１０の製造手順を示す説明図である。
【図４】図１（Ｂ），図２（Ｃ）の積層体２０，２２の製造手順を示す説明図である。
【図５】タッチパネルセンサの要部の積層構造例を示した図である。
【図６】（Ａ）は図５の積層体をこれに接続されたフレキシブル配線板とともに示した図である。（Ｂ）は積層体とフレキシブル配線板との接合部を模式的に示した図である。
【図７】本発明の他の実施形態の積層体を示した図である。
【発明を実施するための形態】
【００２４】
次に本発明の実施形態を以下に詳しく説明する。
図１（Ａ）において、１０Ａはタッチパネルセンサとして使用する積層体の一例を示している。同図において１２は透明な基材で、この基材１２の一方の面（図中の上面）に、電極形成する金属層１４が基材１２全面に亘って膜状に積層されている。そしてこの金属層１４の、基材１２とは反対側の面、すなわち図中上面に、反射低減層１６が積層形成されている。この反射低減層１６もまた、金属層１４の全面に亘って膜状に積層形成されている。
【００２５】
透明な基材１２はソーダライムガラスなどのガラスであっても良く、またポリエチレンテレフタレート（ＰＥＴ），ポリプロピレン（ＰＰ），ポリスチレン（ＰＳ），ポリ塩化ビニル（ＰＶＣ），ポリカーボネート（ＰＣ），ポリメチルメタクリレート（ＰＭＭＡ），ポリイミド（ＰＩ）などの樹脂材料であっても良い。樹脂材料としては、ポリエチレンテレフタレート（ＰＥＴ）が好ましい。
また基材１２の厚みは１０μｍ〜１０ｍｍの範囲内とするのが望ましい。より好ましい範囲は１００μｍ〜１ｍｍである。
【００２６】
金属層１４は電気比抵抗が８．０μΩ・ｃｍ以下の導電性の高いものであるのが良く、そのような材料として純ＣｕまたはＣｕ合金を用いることができる。またＣｕ合金としてはＢ，Ｍg，Ａｌ，Ｃa，Ｔｉ，Ｃrの群から選ばれた少なくとも１種とＺｎとを含有したものを好適に用いることができる。
【００２７】
Ｂ，Ｍg，Ａｌ，Ｃa，Ｔｉ，Ｃrの群から選ばれた元素（以下Ｍ元素とすることがある）をＺｎとともに含有したＣｕ合金では、所定温度（５０〜３２０℃，好ましくは１００〜２００℃）で熱処理することでＭ元素が基材の界面近傍に濃化するとともに、それ単独では濃化し難いＺｎもまたその界面近傍に濃化し、そして酸素との親和力の高いＺｎが界面に濃化することによって、Ｃｕ合金と透明の基材１２との密着性が高くなる。特に基材１２としてポリエチレンテレフタレート（ＰＥＴ）樹脂を用いたときにその効果が高い。
【００２８】
そのために基材１２と金属層１４との間に、別途密着層を介在させるのを省くことが可能となる。なお、密着性を十分に高める上で、上記Ｃｕ合金は、Ｚｎを０．１〜１０．０ａｔ％で含有し、またＭ元素すなわちＢ，Ｍg，Ａｌ，Ｃa，Ｔｉ，Ｃrの群から選ばれた少なくとも１種を合計で０．１〜６．０ａｔ％含有するように合金化することが望ましい。
【００２９】
なお、基材１２との間および反射低減層１６との間で密着層を省く上で、金属層１４は基材１２及び反射低減層１６に対する密着性が、ＪＩＳ  Ｋ５６００−５−６で規定される分類０〜３であることが望ましい。なお、厚みに関しては、金属層１４は１０ｎｍ〜１μｍの厚みで積層しておくことが望ましい。より好ましくは５０ｎｍ〜５００ｎｍである。
【００３０】
反射低減層１６は、Ｃｕ合金の酸窒化物で構成され、金属層１４の図中上面に積層形成されている。本例では反射低減層１６により、金属層１４の表面での光の反射率を２０％以下に抑えることができる。ここで、反射率２０％以下としているのは、反射率２０％を境として、それ以下であれば後述する金属の極細線による光反射をほとんど感じなくすることができる。例えば、タッチパネルの表示部に用いられた場合でも良好な視認性を確保できることによる。
【００３１】
反射低減層１６は、Ｂ，Ｍg，Ａｌ，Ｃa，Ｔｉ，Ｃrの群から選ばれた少なくとも１種とＺｎとを含有し、残部Ｃｕ及び不可避的不純物の組成のＣｕ合金のターゲット材を用い、Ａｒ等の不活性ガスと反応性ガス（酸素および窒素）の混合ガス雰囲気下で反応性スパッタリングにより形成することができる。なお、酸素の導入量はガス全体の１０〜４０％、窒素の導入量はガス全体の１０〜４０％の範囲内である。
このようにして得られる本例の反射低減層１６は、Ｃｕ合金の酸窒化物であり、Ｚｎを０．１〜１０．０ａｔ％、Ｂ，Ｍg，Ａｌ，Ｃa，Ｔｉ，Ｃrの群から選ばれた少なくとも１種を合計が０．１〜６．０ａｔ％となるよう含有し、更にＯを２０．０〜４０．０ａｔ％、Ｎを５．０〜２０．０ａｔ％含有する。
なお、透明な基材１２又は／及び金属層１４との密着性は、ＪＩＳ  Ｋ５６００−５−６で規定される分類０〜３であることが望ましい。
【００３２】
積層体１０Ａは、実際にはこれを加工してタッチパネルセンサの要素として用いる。１０は、その加工後の積層体を示している。
加工後の積層体１０においては、加工前の積層体１０Ａにおける膜状の金属層１４の余分となる部分が除去されて多数の極細線Ｓ１のみが金属層１４として残されており、それら残された極細線Ｓ１が互いに平行をなして縞状パターンの電極１４Ｄを形成している。
反射低減層１６もまた余分の部分が除去されて、極細線Ｓ１の図中上面を覆う部分のみが極細線Ｓ２となって残され、それらが極細線Ｓ１の図中上面に入射する光に対する反射を低減する働きをなしている。
なお、この実施形態における図１（Ａ）の積層体１０Ａ及び１０は、何れも本発明の積層体の概念に含まれるものである。後に説明する図１（Ｂ）の積層体２０Ａ及び２０，図２の積層体２２Ａ及び２２，２４Ａ及び２４についても同様である。
【００３３】
反射低減層１６（詳しくは極細線Ｓ２）は光透過性を有しており、反射低減層１６から基材１２の側に向けて外部から入射する光は、反射低減層１６の表面で反射するほか、一部の入射光は反射低減層１６内を通過し、反射低減層１６と金属層１４（詳しくは極細線Ｓ１）との界面でも反射するため、これら光の干渉により、金属層１４即ち電極１４Ｄの極細線Ｓ１での反射が低減される。
そのため、表示装置の表示に対する視認性が多数の極細線Ｓ１からなる電極１４Ｄからの光の反射によって実質的に損なわれることもなく、良好な視認性を確保することができる。なお、積層体１０において、極細線Ｓ１の線幅は０．５μｍ〜２０μｍの範囲内としておくことが望ましい。より好ましくは１μｍ〜１０μｍ、更に好ましくは１μｍ〜５μｍである。
【００３４】
図３は、積層体１０Ａを経由して積層体１０を製造する手順の工程例を示している。
同図に示しているように積層体１０を製造するに当って、先ず図３（Ｉ），（II）に示すように透明の基材１２の上面に、スパッタリングガスとしてターゲット材とは反応しないガスを用いた非反応性スパッタリングによって金属層１４を基材１２全面に亘って膜状に積層形成する。
次いで（III）に示すように、金属層１４の上面に反射低減層１６を、Ａｒ等の不活性ガスと反応性ガス（酸素および窒素）の混合ガス雰囲気下で、反応性スパッタリングによって金属層１４全面に亘り膜状に積層形成する。
【００３５】
その後、感光性のあるレジスト１８を反射低減層１６の上面に全面に亘って膜状に施した後、図３（IV）に示すように露光を行って反射低減層１６及び金属層１４の非除去部分のみレジスト１８を硬化により残存させて他を除去し、その後（Ｖ）に示すようにエッチングを行って、金属層１４及び反射低減層１６のレジスト１８にてマスクされていない部分を部分的に除去し、続いて（VI）に示すようにレジスト１８を除去することによって、積層体１０を得る。
但しこれはあくまで製造方法の一例である。上記の例ではいわゆるウェットエッチング手法を用いているが、これに代えてドライエッチング手法を用いることも可能である。
【００３６】
図１（Ｂ）において、２０Ａは本実施形態における積層体の他の形態例を示している。
積層体２０Ａでは、金属層１４と透明の基材１２との間に反射低減層１６が積層形成されている。この積層体２０Ａにおいても、金属層１４，反射低減層１６は何れもスパッタリングによって膜状に積層形成されている。このうち反射低減層１６は、上記と同様に反応性スパッタリングによって形成されている。
【００３７】
２０は、積層体２０Ａを実際のタッチパネルセンサの要素として用いるべく加工を加えた形態のもので、この積層体２０においては、金属層１４が所要部分を除いて部分的に除去されている。
そして残った部分が多数の金属の極細線Ｓ１となって互いに平行に延び、縞状パターンの電極１４Ｄを形成している。同様に、反射低減層１６もまた極細線Ｓ１の部分を除いて他の余分の部分が除去され、そして残った部分の極細線Ｓ２が、金属層１４、詳しくは電極１４Ｄの極細線Ｓ１の図中下面を覆っている。
【００３８】
図１の積層体２０にあっては、タッチパネルセンサに適用するに際して、これを図に示したのとは上下逆向きに配置して用いることができる。このようにすることで、視認側となる図中下側から上向きに入射する光が、電極１４Ｄにて図中下向きに反射されるのを、反射低減層１６により抑制することができる。これにより金属製の電極１４Ｄによって表示部に対する視認性が損なわれるのを実質的に防ぐことができる。
積層体２０はまた、タッチパネルセンサに適用するに際して、これを図１に示した向きで配置し用いることもできる。このように配置した場合には、図中下方に位置する表示装置の表示部からの上向きの出射光が、電極１４Ｄにて下向きに反射して、その反射光が表示装置側に戻って表示部分に映り込むことにより視認性が損なわれるのを実質的に防ぐことができる。
【００３９】
積層体２０Ａ及び２０を製造するには、基本的に上記と同様の工程を経てその製造を行うことができる。図４（Ａ）にその工程例が示してある。
【００４０】
図２において、２２Ａは本実施形態の積層体の更に他の形態例を示している。
この積層体２２Ａは、図中下側から上に向って透明の基材１２，反射低減層１６，金属層１４，反射低減層１６が順に積層されている。
つまりこの例の積層体２２Ａにおいては、金属層１４の基材１２とは反対側の図中上面に反射低減層１６が積層形成されるとともに、金属層１４の下側、つまり金属層１４と基材１２との間においても、同様の反射低減層１６が積層形成されている。
なお、積層体２２Ａにおいて、金属層１４は基材１２全面に亘って膜状に積層形成されており、更に反射低減層１６もまた、金属層１４全面に亘って膜状に積層形成されている。
【００４１】
一方、積層体２２においては、金属層１４は所要の部分を残して他の余分の部分が除去されており、残った多数の極細線Ｓ１が互いに平行をなして縞状パターンの電極１４Ｄを形成しており、同様にこれに対応して反射低減層１６もまた、極細線Ｓ２が金属層１４、詳しくは電極１４Ｄの極細線Ｓ１の図中上面と下面とを被覆しており、電極１４Ｄ（極細線Ｓ１）による図中上向き及び下向きの光の反射を低減している。
【００４２】
この例の積層体２２にあっては、タッチパネルセンサへの適用に際してこれを表示装置の上面側に図２に示す向きで配置したとき、図中上方の外部からの下向きの入射光、及び下方の表示装置から上向きに出射されて積層体２２に入射する光の何れに対しても、電極１４Ｄでの反射を低減させることができる。これにより金属線から成る電極１４Ｄを用いた場合においても、表示部に対する良好な視認性を確保することができる。
尚、図２の積層体２２Ａ及び２２を製造するに際しても、上記と同様の工程を経てこれらを製造することができる。図４（Ｂ）にその工程を具体的に示している。
【００４３】
図２において、２４Ａは本実施形態の積層体の更に他の形態例を示している。
この例の積層体２４Ａは、透明の基材１２の一面側と他面側との両方に、金属層１４−１と１４−２とをそれぞれ設けた例である。
積層体２４は積層体２４Ａを加工したもので、この積層体２４においては、一方の電極１４−１Ｄを構成する極細線Ｓ１に対して、他方の電極１４−２Ｄを構成する極細線Ｓ１が直交する方向に延びており、それらが全体として平面視で格子状パターン模様を形成している。即ち、一方の電極１４−１ＤはＸ軸方向に延びるＸ側電極として構成され、他方の電極１４−２ＤがＹ軸方向に延びるＹ側電極として構成されている。従ってこの積層体２４にあっては、単独で操作者による操作の２次元位置を感知し、特定することができる。
また、この積層体２４にあっては、図中上から下向きの入射光に対する反射も、また図中下から上向きの入射光に対する反射も良好に低減でき、入射光が多く反射して視認性を害するのを防ぐことができる。
【００４４】
図５はタッチパネルセンサの要部の積層構造例を示している。
積層体２８は、図中下側から上向きに、反射低減層１６，金属層から成るＹ側電極１４−２Ｄ，反射低減層１６，透明の基材１２，透明の基材１２，反射低減層１６，Ｘ側電極１４−１Ｄ，反射低減層１６を順に積層した構造をしている。この積層体２８は、図２の積層体２２を、それぞれの基材１２において互いに背中合せに、つまり互いの電極１４−１Ｄ，１４−２Ｄが逆向きとなるように配置して、それらを光学的接着層２７で接着することで作製することができる。
【００４５】
この積層体２８は、積層体２８を上下何れの向きで配置した場合においても、外部からの光或いは表示装置からの光の何れに対しても、その反射を低減させることができ、表示装置の表示部に対する視認性を高く確保することができる。
【００４６】
このように構成された積層体２８は、図６（Ａ）に示すように、周縁部においてフレキシブル配線板３０と接続され、積層体２８の各電極からの信号がフレキシブル配線板３０を介して外部に取り出されている。ここで、例えば反射低減層１６が、Ｃｕ合金の酸化物で構成されている場合には、反射低減層１６により、電極を形成する金属層１４とフレキシブル配線板３０側の配線との電気的な接続が阻害されてしまうため、接合部において反射低減層１６を部分的に除去しなければならなかったが、本例によれば、反射低減層１６が導電性を有するため、図６（Ｂ）に示すように、フレキシブル配線板３０側の接続用パッド３２と金属層１４とを、反射低減層１６を介して電気的に接続することが可能である。
【００４７】
次に本発明の他の実施形態について説明する。
図７において、５０は、薄膜トランジスタ（以下、「ＴＦＴ」と称する）として使用する積層体を示している。積層体５０は、基材５８上に形成されたゲート電極層６０と、ゲート電極層６０を覆うゲート絶縁層６２と、ゲート絶縁層６２を介してゲート電極層６０と重なるように配置された半導体層６４と、半導体層６４と接合するソース電極層６６およびドレイン電極層６８と、を備えている。
【００４８】
基材５８は、ソーダライムガラス、無アルカリガラス等のガラス基板のほか、ポリエチレンテレフタレート（ＰＥＴ）などの樹脂基板を使用することができる。基材５８の厚みは３００μｍ〜１ｍｍとするのが加工性の点から好ましい。
【００４９】
ゲート電極層６０は、純ＣｕまたはＣｕ合金などの低抵抗の金属材料で形成することが望ましい。
【００５０】
ゲート絶縁層６２は、単層であっても２層以上であってもよく、従来一般に用いられるもの、例えばシリコン酸化膜（ＳｉＯｘ膜）、シリコン窒化膜（ＳｉＮｘ膜）等を用いることができる。
【００５１】
半導体層６４は、Ｉｎ−Ｇａ−Ｚｎ系酸化物（ＩＧＺＯとも表記する）などの酸化物半導体で構成することができる。Ｉｎ−Ｇａ−Ｚｎ系酸化物とは、ＩｎとＧａとＺｎを主成分として有する酸化物という意味であり、ＩｎとＧａとＺｎの比率は問わない。また、ＩｎとＧａとＺｎ以外の金属元素が入っていてもよい。
なお、半導体層６４は、酸化物半導体に限定されるものではなく、例えばアモルファスシリコンを用いることも可能である。
【００５２】
ソース電極層６６およびドレイン電極層６８は、それぞれ半導体層６４に接合されている。詳しくは、ソース電極層６６とドレイン電極層６８の間には凹部６９が設けられ、この凹部６９によってソース電極層６６とドレイン電極層６８とは分離された状態で、それぞれ半導体層６４に接合されている。ソース電極層６６およびドレイン電極層６８は、以下において金属電極層７０と総称する場合がある。
【００５３】
ソース電極層６６およびドレイン電極層６８、すなわち金属電極層７０は、純ＣｕまたはＣｕ合金で構成される金属層７２と、金属層７２の上下の面にそれぞれ設けられた反射低減層７４，７４と、を含む積層構造をなしている。
【００５４】
各反射低減層７４は、金属層７２表面での光の反射率を２０％以下に抑える目的でＣｕ合金の酸窒化物で形成されており、Ｚｎを０．１〜１０．０ａｔ％、Ｂ，Ｍg，Ａｌ，Ｃa，Ｔｉ，Ｃrの群から選ばれた少なくとも１種を合計が０．１〜６．０ａｔ％となるよう含有し、更にＯを２０．０〜４０．０ａｔ％、Ｎを５．０〜２０．０ａｔ％含有する。
反射低減層７４は、Ｂ，Ｍg，Ａｌ，Ｃa，Ｔｉ，Ｃrの群から選ばれた少なくとも１種とＺｎとを含有し、残部Ｃｕ及び不可避的不純物の組成のＣｕ合金のターゲット材を用い、Ａｒ等の不活性ガスと反応性ガス（酸素および窒素）の混合ガス雰囲気下で反応性スパッタリングにより形成することができる。
【００５５】
層間絶縁層５４は、ソース電極層６６およびドレイン電極層６８を覆うように配置され、ソース電極層６６とドレイン電極層６８との間の凹部６９において、半導体層２４のチャネル領域と接するように配置されている。層間絶縁層５４は、ゲート絶縁層６２と同様に、シリコン酸化膜（ＳｉＯｘ膜）、シリコン窒化膜（ＳｉＮｘ膜）等を用いることができる。
【００５６】
酸化物導電層５６は、ＩＴＯ、ＺｎＯ、ＳｎＯ2、ＩＺＯなどで構成され、層間絶縁層５４上に配置される。本例において積層体５０が液晶表示装置の一部として機能するものであれば、酸化物導電層５６は図示を省略した液晶表示部における画素電極を構成する。酸化物導電層５６は、層間絶縁層５４に形成された接続孔７６を介してドレイン電極層６８と電気的に接続されており、ＴＦＴがＯＮ・ＯＦＦすることで、酸化物導電層５６への電圧印加の開始・終了が行われる。
【００５７】
このように構成された積層体５０においては、ソース電極層６６およびドレイン電極層６８が金属層７２と、これを挟むようにして積層形成された反射低減層７４，７４とで構成されているため、積層体５０を上下何れの向きで配置した場合においても、外部からの光に対する金属層７２での反射を抑えることができる。
またこのように構成された積層体５０では、ソース電極層６６およびドレイン電極層６８と半導体層６４との接合部８０，８１、ドレイン電極層６８と酸化物導電層５６との接合部８２、において、電気的コンタクト性が維持されることが必要となる。ここで、反射低減層７４がＣｕ合金の酸化物であった場合には、ソース電極層６６およびドレイン電極層６８を構成する金属層７２と、半導体層６４もしくは酸化物導電層５６との電気的な接続は阻害されてしまうが、本例によれば反射低減層７４が導電性を有するため、反射低減層７４を介して、他の配線（ここでは半導体層６４もしくは酸化物導電層５６）を金属層７２に電気的に接続することが可能である。
【実施例】
【００５８】
次に本発明の実施例を以下に詳しく説明する。
表１に示す各種組成、各種積層構造の積層体を以下のようにして製造し、反射率，視認性，耐食性およびコンタクト性を以下の方法で測定し、評価を行った。
【００５９】
【表１】
2019098565.tif 000003
【００６０】
（各種積層体の製造）
φ１５０ｍｍ×４５ｍｍのサイズの、各種組成の金属のインゴットから切り出して、φ１００ｍｍ×５ｍｍのサイズのスパッタリングターゲットを作製した。
金属層（ここでは金属膜）を積層形成すべき透明の基材としては５０ｍｍ×５０ｍｍ×２ｍｍのシート状のＰＥＴを用い（ソーダライムガラスその他を用いても良い）、スパッタリングを行って基材上に各種の金属層を積層形成した。
金属膜（金属層）を形成するための非反応性スパッタリングは真空度を５×１０-4Ｐａとし、チャンバ内にＡｒガス（不活性ガス）を導入して行った。スパッタ圧は０．１〜１．０Ｐａ，電力は１００〜５００Ｗとして行った。
反射低減膜（反射低減層）を形成するための反応性スパッタリングは真空度を５×１０-4Ｐａとし、チャンバ内に必要に応じて酸素ガス及び／又は窒素ガスを適宜導入して行った。スパッタ圧は０．１〜１．０Ｐａ，電力は１００〜５００Ｗとして行った。
【００６１】
１）反射低減膜／金属膜／基材の積層体の作製
スパッタリングにより透明な基材上に、厚さ３００ｎｍでＣｕ合金から成る金属膜（金属層）を作製した後、金属膜上に厚さ３０ｎｍで種々の反射低減膜（反射低減層）を作製した。これにより、透明基材上に金属膜と、反射低減膜とがその順に積層した構造の、反射低減膜／金属膜／基材の積層体を得た。
【００６２】
２）反射低減膜／金属膜／反射低減膜／基材の積層体の作製
スパッタリングにより透明な基材上に、厚さ３０ｎｍで反射低減膜を作製した後、更にその上に厚さ３００ｎｍで金属膜を作製し、更にその上に厚さ３０ｎｍで反射低減膜を作製した。これにより、ＰＥＴシートから成る透明の基材と、その上に積層形成された反射低減膜と、更にその上に積層形成された金属膜と、更にその上に積層形成された反射低減膜とを有する、反射低減膜／金属膜／反射低減膜／基材の積層構造の積層体を得た。
【００６３】
（反射率の測定および視認性の評価）
反射率の測定はＪＩＳ  Ｋ  ７１０５に準拠して行った。詳しくは紫外可視分光光度計を用いて可視光の波長範囲（４００〜８００ｎｍ）で行い、波長１ｎｍ毎の反射率を測定して（反射率の合計）／（可視光の波長範囲）×１００の値を反射率とした。反射率の測定は、基材側から金属膜の側を見たときの反射率、即ち基材側から金属膜に向って光が入射したときの反射光の測定と、金属膜の側から基材側を見たときの反射光の測定、即ち金属膜の側から基材側に光が入射したときの反射光の測定との両方の測定を行った。
視認性については、反射率が２０％以下であった場合を○、反射率が２０％超であった場合を×、として評価した。その結果を表１に示す。
【００６４】
（耐食性評価）
作製した各積層体を８５℃×８５％ＲＨ（相対湿度）の大気雰囲気環境下にて５００時間保持し、保持後の積層体での変色の有無等について、ＪＩＳ  Ｃ  ６００６８に準拠して下記評価基準にて評価した。その結果を表１に示す。
○：上記環境条件で保持後、試料に変色及び膜はがれが無い
×：上記環境条件で保持後、試料に変色または膜はがれが認められる
【００６５】
（コンタクト性評価）
コンタクト性の評価においては、基材上に表１に示す組成の反射低減膜のみを成膜した積層体を作製し、反射低減膜の電気抵抗を４探針法により膜の５箇所で測定し、その平均値より電気比抵抗（μΩ・ｃｍ）を算出し、下記評価基準にて評価した。その結果を表１に示す。
○：電気比抵抗値が２．０×１０4μΩ・ｃｍ以下
×：電気比抵抗値が２．０×１０4μΩ・ｃｍ超
【００６６】
表１の結果において、比較例１は、金属膜の上面、つまり基材とは反対側の面に、Ｃｕ合金の酸窒化物からなる反射低減膜が積層形成された例であるが、Ｏの含有量が本発明の下限値２０．０ａｔ％を下回っている。この比較例１では、金属膜側での反射率が２０％を超えて高くなっており、金属膜側での視認性の評価が×であった。Ｃｕ合金の酸窒化物からなる反射低減膜を設けた場合であっても、Ｏの含有量が少ない場合には光透過性が低下し、十分な反射率低減効果が得られないことが分かる。また比較例１では、耐食性も目標を満足していなかった。
【００６７】
比較例２は、金属膜の上面に積層形成された反射低減膜をＣｕ合金の酸化物とした例である。また、反射低減膜におけるＯの含有量は、本発明の上限値４０．０ａｔ％を上回っている。この比較例２では、視認性（反射率）は目標を満たすも、反射低減膜における電気比抵抗値が高く、コンタクト性の評価は×であった。反射低減膜におけるＯの含有量を高めることは、反射率の低減および耐食性の向上に有効であるが、Ｏの含有量が多くなると反射低減膜自体は絶縁体に近くなりコンタクト性の悪化に繋がることが分かる。
【００６８】
比較例３は、比較例２と同様に、反射低減膜をＣｕ合金の酸化物で形成した例であり、Ｎは含まれていない。この比較例３は、Ｏの含有量が２０ａｔ％と低くなっているため、比較例２とは逆に、コンタクト性の評価は○であったが、視認性の評価が×であった、Ｃｕ合金の酸化物で反射低減膜を構成した場合、視認性（反射率）とコンタクト性との両立を図ることが困難であることが分かる。
【００６９】
比較例４は、反射低減膜をＣｕ合金の窒化物で形成して例であり、Ｏは含まれていない。このような窒化物を用いた場合、コンタクト性は良好であったが、酸化物の場合のような光透過性は得られず視認性は×であった。
【００７０】
比較例５および比較例６は、反射低減膜がＺｎおよびＢ，Ｍg，Ａｌ，Ｃa，Ｔｉ，Ｃr等のＭ元素を含有していない例である。視認性およびコンタクト性の結果は共に○であったが、耐食性の結果が×であった。このことから単なるＣｕの炭窒化物からなる反射低減膜では、Ｃｕを主元素とする金属膜（金属層）の腐食を十分に防止することができないことが分かる。
【００７１】
これに対し、本発明の組成からなる反射低減膜を備えた実施例１〜１４については、視認性、耐食性およびコンタクト性、いずれも良好な結果が得られている。
実施例３，６，９，１２〜１４で示すように、反射低減膜を酸窒化物で構成した場合には、（酸化物で構成された比較例３の場合と異なり）Ｏの含有量が２０ａｔ％であっても良好な視認性を得ることができる。
また、反射低減膜を、金属膜の上面（基材とは反対側の面）及び金属膜と基材との間の両方とに積層形成した実施例１３，１４にあっては、基材側での反射率と、金属膜側での反射率が何れも２０％以下で、両方向において良好な視認性が得られている。
【００７２】
以上本発明の実施形態及び実施例について詳しく説明したが、これはあくまで一例示であり、本発明はその趣旨を逸脱しない範囲において種々変更を加えた態様で実施可能である。
【符号の説明】
【００７３】
１０，１０Ａ，２０，２０Ａ，２２，２２Ａ，２４，２４Ａ，２８，５０  積層体
１２，５８  基材
１４，１４−１，１４−２，７２  金属層
１４Ｄ，１４−１Ｄ，１４−２Ｄ  電極
１６，７４  反射低減層
【図１】
2019098565.tif 000004
【図２】
2019098565.tif 000005
【図３】
2019098565.tif 000006
【図４】
2019098565.tif 000007
【図５】
2019098565.tif 000008
【図６】
2019098565.tif 000009
【図７】
2019098565.tif 000010